(57)【要約】【課題】本発明は、高熱伝導特性とＣＴＩ値が４００Ｖ以上の耐トラッキング特性を特徴とした充填剤としての無機フィラーを含んだ樹脂硬化物およびこれを用いた積層板を提供することを目的とするものである。【解決手段】無機フィラー含有エポキシ樹脂硬化物中の酸化マグネシウム粉末の充填率を４５〜６３体積％とするとともに、無機フィラー含有エポキシ樹脂硬化物の３００〜５００℃の温度範囲内での最大熱分解質量減少率△Ｒｍａｘを−０．２０［質量％／℃］以上とする。【選択図】図１
2015232116.tif 000002
【特許請求の範囲】
【請求項１】
無機フィラー含有エポキシ樹脂硬化物中の酸化マグネシウム粉末の充填率が４５〜６３体積％であり、３００〜５００℃の温度範囲内での最大熱分解質量減少率△Ｒｍａｘが、−０．２０［質量％／℃］以上であることを特徴とする無機フィラー含有エポキシ樹脂硬化物。
【請求項２】
前記無機フィラー含有エポキシ樹脂硬化物のエポキシ樹脂硬化物がメソゲン骨格を有することを特徴とする請求項１に記載の無機フィラー含有エポキシ樹脂硬化物。
【請求項３】
前記無機フィラー含有エポキシ樹脂硬化物のエポキシ樹脂硬化物が少なくともエポキシ化合物と、１，３，５−トリス（４−アミノフェニル）ベンゼンまたは１，３，５−トリス（４−ヒドロキシフェニル）ベンゼンと、を含むことを特徴とする請求項１または２に記載の無機フィラー含有エポキシ樹脂硬化物。
【請求項４】
請求項１〜３のいずれかに記載の無機フィラー含有エポキシ樹脂硬化物を用いた積層板。
【発明の詳細な説明】
【技術分野】
【０００１】
本発明は、無機フィラー含有エポキシ樹脂硬化物およびこれを用いた積層板に関するものである。
【背景技術】
【０００２】
近年、自動車の動力の電力化、半導体の高集積化、ＬＥＤ照明の普及の流れを受けて、接着剤、注型材、封止材、成形材、積層板および複合基板などに用いられる、熱硬化性樹脂を主とした有機絶縁材料は、放熱を意図した高熱伝導率化が望まれている。さらに、こうした有機絶縁材料は、その使用環境の高温化が進み、例えば２．０Ｗ／（ｍ・Ｋ）以上の高熱伝導率化が望まれている。
【０００３】
高熱伝導率を有する熱硬化性樹脂組成物としては、メソゲン骨格を有するエポキシ樹脂組成物が知られている。例えば、特許文献１には、メソゲン骨格であるビフェニル骨格を有する特定構造のエポキシ化合物と４，４’−ジヒドロキシビフェニル等のフェノール化合物とを反応させたエポキシ化合物（エポキシプレポリマー）に、１，５−ジアミノナフタレンの硬化剤を配合した熱硬化性樹脂組成物が開示されている。
【０００４】
さらに、上記エポキシ樹脂組成物には、金属酸化物又は水酸化物あるいは無機セラミックス、その他の充填剤を含むことができる。例えば、アルミナ、シリカ、酸化マグネシウム、水酸化アルミニウム等の無機粉末充填剤、ガラス繊維、パルプ繊維、合成繊維、セラミックス繊維等の繊維質充填剤、着色剤等を添加することができることが開示されている。
【先行技術文献】
【特許文献】
【０００５】
【特許文献１】特開２００４−２５７３号公報
【発明の概要】
【発明が解決しようとする課題】
【０００６】
しかしながら、特許文献１に記載の熱硬化性樹脂組成物は、熱伝導性において未だ不十分である。しかも、発明者らの検討によれば、この熱硬化性樹脂組成物から得られる樹脂硬化物は、耐熱性が十分でなく絶縁物の表面での微小放電の繰り返しにより炭化導電路が形成され、絶縁破壊に至るトラッキング現象で問題があることがわかった。
【０００７】
特許文献１では、メソゲン骨格であるビフェニル骨格を有する特定構造のエポキシ化合物と４，４’−ジヒドロキシビフェニル等のフェノール化合物とを反応させたエポキシ樹脂（エポキシプレポリマー）にて樹脂硬化物を得ている。しかし、これらプレポリマーは、複数のメソゲン骨格を柔軟性のある結合で直線的に配列するため、架橋密度が下がり高温領域（３００〜５００℃）での熱分解質量減少が大きい。その結果、耐トラッキング性が十分に得られないものと考えられる。
【０００８】
また、エポキシ樹脂組成物には、金属酸化物又は水酸化物あるいは無機セラミックス、その他の充填剤を含むことができ、中でも酸化マグネシウムは、安価で熱伝導率が高く（４０〜６２Ｗ／（ｍ・Ｋ））、かつ体積抵抗率も高く（＞１０１４Ω・ｃｍ）、絶縁性のフィラーとしては好適であるが、水や塩化アンモニウム水溶液に対して溶解性があり、特許文献１の樹脂組成物と組み合わせて用いた場合、有機絶縁材料としての信頼特性のひとつである耐トラッキング性を十分に確保できない問題がある。
【０００９】
本発明は、このような実状に鑑みてなされ、高い熱伝導特性と耐トラッキング性を備えた無機フィラー含有エポキシ樹脂硬化物およびこれを用いた積層板を提供することを目的とするものである。
【課題を解決するための手段】
【００１０】
本発明者らは、酸化マグネシウム粉末と、エポキシ化合物と、特定の硬化剤とを組み合わせて用いて反応物の組成を種々検討したところ、３００〜５００℃の温度範囲内での熱分解質量減少が所定の挙動であれば、高い環境温度での耐熱特性に優れた無機フィラー含有樹脂硬化物およびこれを用いた積層板に有効であることを見出し、本発明を完成するに至った。
【００１１】
本発明は、無機フィラー含有エポキシ樹脂硬化物中の酸化マグネシウム粉末の充填率が４５〜６３体積％であり、３００〜５００℃の温度範囲内での最大熱分解質量減少率△Ｒｍａｘが、−０．２０［質量％／℃］以上であることを特徴とする。
【００１２】
無機フィラー含有エポキシ樹脂硬化物の３００〜５００℃の温度範囲内での最大熱分解質量減少率△Ｒｍａｘが、−０．２０［質量％／℃］以上であることから、エポキシ樹脂硬化物の表面での急激な形態変化を避け、高い耐熱特性を維持する効果を得ることができる。
【００１３】
無機フィラー含有エポキシ樹脂硬化物中に酸化マグネシウム粉末を含んでいるため、無機フィラー含有エポキシ樹脂硬化物の高放熱性を維持できるので、エポキシ樹脂硬化物の高温化が避けられ、エポキシ樹脂硬化物の高い耐熱特性との相乗効果により、高温でも樹脂の熱による分解を効果的に回避できる。このことにより、無機フィラー含有エポキシ樹脂硬化物の高電圧に対する耐トラッキング性を維持できる。
【００１４】
さらに、無機フィラー含有エポキシ樹脂硬化物中に酸化マグネシウム粉末を４５〜６３体積％充填させれば、酸化マグネシウム粉末が有する高い熱伝導率により、無機フィラー含有エポキシ樹脂硬化物として、高熱伝導特性（２．０Ｗ／（ｍ・Ｋ）以上）が得られる。
【００１５】
本発明のエポキシ樹脂硬化物は、メソゲン骨格を有することが好ましい。このことにより、エポキシ化合物同士など他のメソゲン骨格を有する化合物とのベンゼン環の積み重なり性が向上するという相乗効果により、さらに高い熱伝導特性が得られる。
【００１６】
本発明におけるエポキシ樹脂硬化物は、少なくともエポキシ化合物と、１，３，５−トリス（４―アミノフェニル）ベンゼンまたは１，３，５−トリス（４―ヒドロキシフェニル）ベンゼンを含むことが好ましい。
【００１７】
１，３，５−トリス（４―アミノフェニル）ベンゼンおよび１，３，５−トリス（４―ヒドロキシフェニル）ベンゼンは、主骨格の１，３，５−トリスフェニルベンゼンの分子構造が剛直で高い熱伝導性を有している。また、１分子中に３つの反応基を有しているため、エポキシ化合物のエポキシ基と架橋密度が高く強固な樹脂構造を形成する。このため、エポキシ化合物との反応物である樹脂硬化物では、より高い熱伝導特性と耐熱特性が得られる。
【００１８】
さらに、本発明では、前記の無機フィラー含有エポキシ樹脂硬化物を含む積層板を提供する。このような積層板は、上記の特徴を有する無機フィラー含有エポキシ樹脂硬化物を備えるため、高い熱伝導特性を有すると共に、耐トラッキング性が高く、長期間に亘って優れた信頼性を維持することができる。
【発明の効果】
【００１９】
本発明は、高熱伝導特性に優れ、耐トラッキング性を備えた無機フィラー含有エポキシ樹脂硬化物およびこれを用いた積層板を提供することができる。
【図面の簡単な説明】
【００２０】
【図１】本実施形態に係わる樹脂シートの概略図。
【図２】本実施形態に係わる積層板の概略図。
【図３】図２のＡ部の拡大図で加圧加熱した後の積層板の構成を示す図。
【図４】本実施形態に係わる無機フィラー含有エポキシ樹脂硬化物の熱分解質量減少チャートの一例。
【図５】本実施形態に係わる無機フィラー含有エポキシ樹脂硬化物の熱分解質量減少率チャートの一例。
【発明を実施するための形態】
【００２１】
以下、本発明の実施の形態について説明する。なお、以下の実施の形態は、本発明を説明するための例示であり、本発明は、この実施の形態のみに限定されるものではなく、その要旨を逸脱しない限り、種々の形態で実施することができる。
【００２２】
本発明に係る実施形態の無機フィラー含有エポキシ樹脂硬化物は、酸化マグネシウム粉末を含有し、３００〜５００℃の温度範囲内での最大熱分解質量減少率△Ｒｍａｘが、−０．２０［質量％／℃］以上であることを特徴とする。最大熱分解質量減少率△Ｒｍａｘとは、熱分解質量減少率△Ｒｔが負であって、その絶対値が最大となる値のことを指す。
【００２３】
本実施形態に係る前記無機フィラー含有エポキシ樹脂硬化物のエポキシ樹脂硬化物が少なくともエポキシ化合物を含む。このエポキシ化合物は、グリシジルエーテル類やグリシジルエステル類、グリシジルアミン類等特に制限なく使用でき、複数のエポキシ化合物を使用できる。より高い熱伝導率を得るためには、エポキシ化合物の分子内にビフェニル骨格やターフェニル骨格などベンゼン環を２つ以上有するメソゲン骨格が導入されたものがより好ましい。これによりメソゲン骨格を有するエポキシ化合物同士または他のメソゲン骨格を有する化合物との間でベンゼン環の積み重なり性がより高く得られる。この骨格間での積み重なり性の向上は、樹脂硬化物における熱伝導率の低下の原因となるフォノンの散乱を抑制する作用があるため、高熱伝導率を得る点でより好ましい。
【００２４】
さらに好ましくは、エポキシ化合物は、その分子中にビフェニル骨格と２個以上のエポキシ基とを有するグリシジルエーテル類（例えば、ビフェニルグリシジルエーテル、テトラメチルビフェニルグリシジルエーテルのようにビフェニル骨格を有するもの）やターフェニル骨格のようなメソゲン骨格を有するグリシジルエーテル類であることが特に好ましい。特にビフェニルグリシジルエーテルのようにベンゼン環にアルキル基を持たないと結晶性が高くなり、また燃えにくくなり、熱伝導性および耐燃性の観点でより効果が得られるため好ましい。
【００２５】
本実施形態のエポキシ樹脂硬化物は、１，３，５−トリス（４―アミノフェニル）ベンゼンまたは１，３，５−トリス（４―ヒドロキシフェニル）ベンゼンを含む。
【００２６】
１，３，５−トリス（４−アミノフェニル）ベンゼンは、エポキシ化合物のエポキシ基と、１分子中３つのアミノ基の活性水素１ずつが反応し、架橋密度が高く強固な樹脂構造を形成する。また、さらに燃えにくくなり、熱伝導性や耐燃性の観点（作用）からより好ましい。これは、低分子量のエポキシ化合物と反応した場合、特に、分子鎖内での架橋密度が高くなるためである。
【００２７】
同様な効果が得られる化合物としては、１，３，５−トリス（４−アミノフェニル）ベンゼンと同じ主骨格を有する、１，３，５−トリス（４−ヒドロキシフェニル）ベンゼンがある。エポキシ化合物のエポキシ基と、１分子中３つの水酸基の活性水素１つが反応し、架橋密度が高く強固な樹脂構造を形成する。
【００２８】
エポキシ化合物と１，３，５−トリス（４−アミノフェニル）ベンゼンとの配合割合は、エポキシ化合物のエポキシ基１００に対して、１，３，５−トリス（４−アミノフェニル）ベンゼンのアミノ基の活性水素の数の比が８０以上１３０以下の範囲であることが好ましい。この範囲にすることによって、エポキシ化合物と１，３，５−トリス（４−アミノフェニル）ベンゼンとの架橋密度が上がり、高温（３００〜５００℃）での熱分解質量減少が極めて小さいことを特徴とした樹脂硬化物を得ることができる。さらに、１，３，５−トリス（４−アミノフェニル）ベンゼンが過度に多いと、熱伝導率は上昇するが、樹脂硬化物の熱分解質量減少が増大する傾向にある。また、１，３，５−トリス（４−アミノフェニル）ベンゼンが過度に少ないと熱伝導率が低下する傾向にある。
【００２９】
エポキシ化合物のエポキシ基１００に対して、１，３，５−トリス（４−アミノフェニル）ベンゼンのアミノ基の活性水素の数の比が、９０以上１２０以下であるとガラス転移点が１６０℃以上となり耐熱性の観点からより好ましい。また、エポキシ化合物のエポキシ基１００に対して、１，３，５−トリス（４−アミノフェニル）ベンゼンのアミノ基の活性水素の数の比が、８０未満または１３０より大きいとガラス転移点が１５０℃以下になる可能性があり好ましくない。
【００３０】
エポキシ基の反応は通常エポキシ基１つに対してアミノ基の活性水素１つが反応する。このためエポキシ化合物のエポキシ基と１，３，５−トリス（４−アミノフェニル）ベンゼンの活性水素の数の比は１００：１００がより好ましい。
【００３１】
エポキシ化合物と１，３，５−トリス（４−ヒドロキシフェニル）ベンゼンとの配合割合は、エポキシ化合物のエポキシ基１００に対して、１，３，５−トリス（４−ヒドロキシフェニル）ベンゼンの水酸基の活性水素の数の比が８０以上１３０以下の範囲であることが好ましい。この範囲にすることによって、エポキシ化合物と１，３，５−トリス（４−ヒドロキシフェニル）ベンゼンとの架橋密度が上がり、高温（３００〜５００℃）での熱分解質量減少が極めて小さいことを特徴とした樹脂硬化物を得ることができる。さらに、１，３，５−トリス（４−ヒドロキシフェニル）ベンゼンが過度に多いと、熱伝導率は上昇するが、樹脂硬化物の熱分解質量減少が増大する傾向にある。また、１，３，５−トリス（４−ヒドロキシフェニル）ベンゼンが過度に少ないと熱伝導率が低下する傾向にある。
【００３２】
エポキシ化合物のエポキシ基１００に対して、１，３，５−トリス（４−ヒドロキシフェニル）ベンゼンの水酸基の活性水素の数の比が、９０以上１２０以下であるとガラス転移点が１６０℃以上となり耐熱性の観点からより好ましい。また、エポキシ化合物のエポキシ基１００に対して、１，３，５−トリス（４−ヒドロキシフェニル）ベンゼンの水酸基の活性水素の数の比が、８０未満または１３０より大きいとガラス転移点が１５０℃以下になる可能性があり好ましくない。
【００３３】
このためエポキシ化合物のエポキシ基と１，３，５−トリス（４−ヒドロキシフェニル）ベンゼンの活性水素の数の比は１００：１００がより好ましい。
【００３４】
充填剤としての無機フィラーを含まないエポキシ樹脂硬化物としての熱伝導率は、例えばレーザーフラッシュ法による測定において０．３０Ｗ／（ｍ・Ｋ）以上であることが好ましい。積層板および複合基板を作る際に無機フィラーを添加して熱伝導率を向上させるが、無機フィラーを含まないエポキシ樹脂硬化物の熱伝導率が０．３０Ｗ／（ｍ・Ｋ）未満だと得られる積層板および複合基板の熱伝導率において好ましい２．０Ｗ／（ｍ・Ｋ）を得ることが困難になる。さらに、これらの無機フィラー含有エポキシ樹脂硬化物を使用して得られた積層板及び複合基板は、熱伝導率が２．０Ｗ／（ｍ・Ｋ）以上であることが好ましい。熱伝導率が２．０Ｗ／（ｍ・Ｋ）未満であるとＬＥＤ用基板などの放熱用途において十分な放熱性が得られない。
【００３５】
無機フィラー含有エポキシ樹脂硬化物を使用して得られた積層板及び複合基板に求められる特性として高い熱伝導特性を有すること、と同時にトラッキング現象による電気火災の発生の防止が求められる。トラッキング現象とは絶縁物の表面に電解液などの汚染物質が付着した状態で微小放電が繰り返されることによって絶縁物表面に導電性の炭素経路が生成され、絶縁破壊に至る現象のことである。このトラッキング現象を回避するにはエポキシ樹脂硬化物が分解して導電性の炭素経路が生じないようにすることが必要である。そのためには熱分解特性に優れた（熱分解しにくい）エポキシ樹脂硬化物の使用が有効である。
【００３６】
充填剤としての無機フィラーを含まないエポキシ樹脂硬化物としての熱伝導率は、前述のとおり、例えばレーザーフラッシュ法による測定において０．３０Ｗ／（ｍ・Ｋ）程度であり、高電圧が印加された場合には、エポキシ樹脂硬化物が高温化して樹脂の分解を招いてしまう。充填剤としての無機フィラーをエポキシ樹脂硬化物中に添加することにより、無機フィラー含有エポキシ樹脂硬化物の放熱性を確保し、エポキシ樹脂硬化物の高温化を回避する。
【００３７】
しかしながら、無機フィラーの充填量があまりに多くなってしまうと、無機フィラーを取り巻くエポキシ樹脂（硬化物）の量が少なくなり、無機フィラー表面の被膜が薄くなることにより、無機フィラーを電解液から保護する機能が低下する。そのため、無機フィラー含有エポキシ樹脂硬化物を使用して得られた積層板及び複合基板が、高い放熱特性と同時に優れた耐トラッキング性を有するには、無機フィラーのエポキシ樹脂硬化物中の充填率を所定の範囲とすることが必要となる。
【００３８】
無機フィラーとして酸化マグネシウム粉末を用いる場合、無機フィラー含有エポキシ樹脂硬化物中の酸化マグネシウム粉末の充填率は４５〜６３体積％の範囲とすることが好ましい。酸化マグネシウム粉末の無機フィラー含有エポキシ樹脂硬化物中の充填率が４５体積％未満であると、無機フィラー含有エポキシ樹脂硬化物の放熱性が低く、また、酸化マグネシウム粉末の無機フィラー含有エポキシ樹脂硬化物中の充填率が６３体積％を超えると、酸化マグネシウム粉末を被覆するエポキシ樹脂（硬化物）の被膜が薄く、電解液などが付着した場合、酸化マグネシウム粉末が溶解し易くなり、この場合も無機フィラー含有エポキシ樹脂硬化物の放熱性が低下して、高電圧が印加された場合にはエポキシ樹脂（硬化物）の熱分解が生じ、いずれの場合も十分な耐トラッキング性を確保することができなくなる。
【００３９】
トラッキング現象の起こりにくさの評価としては、無機フィラー含有エポキシ樹脂硬化物の熱分解質量減少率を評価することで把握することができる。特に耐トラッキング性の試験時には、２つの白金電極間に高電圧が印加され、電解液が滴下された際にはエポキシ樹脂硬化物の表面はおおよそ３００〜５００℃の高温状態となる。電解液は瞬時に沸騰し蒸発する。樹脂分解の促進を抑えるには、熱分解質量減少が小さいことが好ましく、特に瞬時の質量減少による、無機フィラー含有エポキシ樹脂硬化物の表面での急激な形態変化を避けることが必要である。
【００４０】
熱分解質量減少率とは、測定対象物の質量減少を温度変化で微分したもので、本願での算出方法は後述するが、最大熱分解質量減少率△Ｒｍａｘの絶対値が小さいこと（０に近い）が好ましく、充填剤としての無機フィラーとして酸化マグネシウム粉末を用いる場合には、無機フィラー含有エポキシ樹脂硬化物の最大熱分解質量減少率△Ｒｍａｘが−０．２０［質量％／℃］以上であることが好ましい。最大熱分解質量減少率△Ｒｍａｘがこの範囲であれば、電解液滴下時の無機フィラー含有エポキシ樹脂硬化物の表面での形態変化が小さく導電性の炭素経路の生成を抑えることができる。
【００４１】
高耐熱性とは、樹脂硬化物を備える基板等の基材において、その使用が期待される環境温度よりも、高い温度で強度を維持する耐性が必要とされることである。この耐熱性の評価としては、組成物のガラス転移点を評価することで把握することができる。一般的に基板等の基材に要求される使用環境の温度は、使用される部品および使用用途により異なるが、搭載される部品の耐熱性と同等以上である必要があるとの観点から１２０℃程度とされている。このため耐熱性の指標であるガラス転移点は、その温度より十分高い１５０℃以上、好ましくは１６０℃以上を必要とする。
【００４２】
特に、樹脂硬化物が熱硬化性の場合は、樹脂硬化物がガラス状からゴム状となるガラス転移点以上の高温度で、樹脂の弾性率が極端に低下し曲げ強度やピール強度といった強度の低下が生じる。このため、ガラス転移温度を十分に高くすることで、高温時の機械特性に効果を得ることができる。つまり、樹脂硬化物としてのガラス転移温度を上げることで、高い環境温度での耐熱特性を得ることができるのである。
【００４３】
エポキシ樹脂硬化物となるエポキシ樹脂や硬化剤などの樹脂組成物は、溶媒中に均一に溶解又は分散させて使用できる。ここで用いる溶媒は、上記のエポキシ化合物及び１，３，５−トリス（４―アミノフェニル）ベンゼンまたは１，３，５−トリス（４―ヒドロキシフェニル）ベンゼンを溶解又は分散可能なものであれば特に限定されるものではなく、例えば、メチルエチルケトン、メチルセロソルブ、メチルイソブチルケトン、ジメチルホルムアミド、プロピレングリコールモノメチルエーテル、トルエン、キシレン、アセトン、Ｎ−メチルピロリドン、γ―ブチロラクトン等及びこれらの混合溶媒が挙げられる。
【００４４】
樹脂組成物は、フェノール、アミン、酸無水物などの上記１，３，５−トリス（４―アミノフェニル）ベンゼンまたは１，３，５−トリス（４―ヒドロキシフェニル）ベンゼン以外のエポキシ化合物用硬化剤を併用しても良い。また、必要に応じて、他の成分を含んでいてもよい。そのような成分としては、例えば、ホスフィン類やイミダゾール（２−エチル−４−メチルイミダゾール等）類等の硬化触媒（硬化促進剤）、シランカップリング剤やチタネートカップリング剤等のカップリング剤、ハロゲンやリン化合物等の難燃剤、希釈剤、可塑剤、滑剤等が挙げられる。
【００４５】
無機フィラーとしては、酸化マグネシウムが安価で熱伝導率が高く（４２〜６０Ｗ／（ｍ・Ｋ））、かつ体積抵抗率も高く（＞１０１４Ω・ｃｍ）、絶縁性のフィラーとしては好適である。その他、アルミナ、水酸化アルミニウム、窒化アルミニウム、窒化ホウ素やシリカ等の非導電性充填材を併用しても、非導電性の高放熱樹脂組成物が得られる。
【００４６】
樹脂シートとは、無機フィラーを含んだエポキシ樹脂組成物単独のシート、無機フィラーを含んだエポキシ樹脂組成物をＰＥＴ等の樹脂フィルムや金属箔等の支持体上に塗布したシートおよび織布や不織布などの形状をした繊維などの芯材に、溶剤などで希釈した無機フィラーを含んだエポキシ樹脂組成物を含浸もしくは被覆したシートで、半硬化物状や未硬化物状のものを示す。図１に本実施形態に係る樹脂シート１０の概略図を示す。ここでの樹脂シート１０は、無機フィラー含有エポキシ樹脂組成物１と芯材２からなるシート状に加工されている。無機フィラー含有エポキシ樹脂組成物１が硬化することにより無機フィラー含有エポキシ樹脂硬化物２０となる。
【００４７】
樹脂シート１０において用いられる芯材２としては、各種公知のものを適宜選択して用いることができ、例えば、ガラス繊維、炭素繊維、金属繊維、天然繊維、ポリエステル繊維やポリアミド繊維等の合成繊維等から得られる織布又は不織布等が挙げられるが、これらに特に限定されない。これらの芯材２は、１種を単独で或いは２種以上を組み合わせて用いることができる。なお、芯材２の厚さは、樹脂シート１０又は積層板の厚さや、所望の機械的強度及び寸法安定性等に応じて適宜設定すればよく、特に限定されないが、通常、０．０３〜０．２０ｍｍ程度である。
【００４８】
無機フィラー含有エポキシ樹脂組成物１に例えば熱を加えることにより、硬化した状態となり、無機フィラー含有エポキシ樹脂硬化物２０となる。無機フィラー含有エポキシ樹脂硬化物２０の製造方法は、特に限定されない。例えば、上記の無機フィラーを含んだ樹脂組成物を所定形状の金型内に保持した状態で熱を加えて乾燥する方法や、後述する積層板の製造工程での熱により硬化する方法等が挙げられる。
【００４９】
本実施形態の樹脂シート１０は、無機フィラー含有エポキシ樹脂組成物１を芯材２に塗布或いは浸漬等により含浸させた後、熱を加えて乾燥させる。これによって、樹脂組成物を溶解していた溶媒が除去され、無機フィラー含有エポキシ樹脂組成物１が半硬化し、樹脂シート１０を作製することができる。ここで加える熱は、例えば、６０〜１５０℃で１〜１２０分程度、好ましくは７０〜１２０℃で３〜９０分程度の条件が好ましい。
【００５０】
樹脂シート１０の充填剤としての無機フィラーを含んだエポキシ樹脂組成物１の半硬化状態は、さらに、１００〜２５０℃で１〜３００分程度再加熱することにより、硬化物としての無機フィラー含有エポキシ樹脂硬化物２０を得ることができる。このとき、必要に応じて加圧、減圧条件下で行ってもよい。
【００５１】
図２には、本実施形態に係る積層板１００の概略図を示す。複数枚の樹脂シート１０を重ね合わせ、加圧することで積層板１００が得られる。このときの、樹脂シート１０には、芯材２が使用されているが、適宜設定すればよく、特に限定されない。この加圧工程においては、例えば無機フィラー含有エポキシ樹脂組成物１に熱硬化性樹脂を備える場合、熱を印加して加圧を行うことが成形性の観点で好ましい。
【００５２】
積層板１００は、樹脂シート１０を１枚のみ用いて、加圧して得られる単板であっても良い。
【００５３】
また、積層板１００は、無機フィラー含有エポキシ樹脂組成物１の半硬化の樹脂シート１０を１枚または積層し、１００〜２５０℃で１〜３００分程度加圧加熱する。無機フィラー含有エポキシ樹脂組成物１は無機フィラー含有エポキシ樹脂硬化物２０となり、図３に示す構成の積層板１００を作製することができる。必要に応じて真空条件下で行ってもよい。これら積層板を作る際には、さらに積層板１００の片側もしくは両側に金属箔または金属板を配置することで金属張り積層板とすることができる。
【００５４】
金属張り積層板において用いられる金属層には、各種公知のものを適宜選択して用いることができ、例えば、銅、ニッケル、アルミニウム等の金属板や金属箔が挙げられるが、これらに特に限定されない。なお、金属層の厚みは、特に限定されるものではないが、通常、３〜１５０μｍ程度である。
【００５５】
さらに、複合基板は、金属張り積層板をエッチングや穴開け加工することにより得られる。また、これらの作製方法は、上記したものに限定されない。
【００５６】
樹脂硬化物の製造方法における硬化温度では、特に１６０〜２１０℃に調整することがより高熱伝導特性が顕著になりより好ましい。また、硬化剤として１，３，５−トリス（４−アミノフェニル）ベンゼンまたは１，３，５−トリス（４−ヒドロキシフェニル）ベンゼンを用いることで、より一層高熱伝導特性が顕著になりより好ましい。
【００５７】
図４に本実施形態に係わる無機フィラー含有エポキシ樹脂硬化物の熱分解質量減少チャートの一例を示す。無機フィラー含有エポキシ樹脂硬化物を一定量採取しサンプルとし、所定の昇温速度で加温しながらサンプル質量を計測する。横軸にサンプル温度を、縦軸には室温（測定初期）時のサンプル質量を１００質量％として残質量を相対値（質量％）で示したものである。
【００５８】
図５に本実施形態に係わる無機フィラー含有エポキシ樹脂硬化物の熱分解質量減少率チャートの一例を示す。横軸は温度、縦軸は無機フィラー含有エポキシ樹脂硬化物の熱分解質量減少を温度で微分したものに相当する。これを熱分解質量減少率△Ｒｔと定義する。また、最大熱分解質量減少率△Ｒｍａｘを所定の温度範囲内で、熱分解質量減少率△Ｒｔが最小（負で絶対値が最大）となる値と定義する。
【００５９】
最大熱分解質量減少率△Ｒｍａｘは、例えば、エポキシ化合物と硬化剤の組合せ、それぞれの配合比により調整することができる。エポキシ樹脂硬化物の架橋密度が上がれば耐熱特性は上がり、最大熱分解質量減少率△Ｒｍａｘは大きく（負で絶対値が小さく）なり、逆に架橋密度が下がれば、耐熱特性は下がり、最大熱分解質量減少率△Ｒｍａｘは小さく（負で絶対値が大きく）なる。エポキシ樹脂硬化物に充填剤としての無機フィラーが含まれている場合は、無機フィラーの充填率を変更することでも最大熱分解質量減少率△Ｒｍａｘを調整することができる。無機フィラーの充填率が上がれば、有機分としてのエポキシ樹脂硬化物の含有率は下がり、最大熱分解質量減少率△Ｒｍａｘは大きく（負で絶対値が小さく）なる。これとは逆に無機フィラーの充填率が下がれば、有機分としてのエポキシ樹脂硬化物の含有率は上がり、最大熱分解質量減少率△Ｒｍａｘは小さく（負で絶対値が大きく）なる。
【実施例】
【００６０】
以下、実施例及び比較例を挙げて本実施の形態を詳細に説明する。
【００６１】
（実施例１）
エポキシ樹脂硬化物製造用樹脂−フィラー溶液として、以下の材料を準備した。
エポキシ樹脂（テトラメチルビフェノール型エポキシ樹脂５０％、４，４’−ビフェノール型エポキシ５０％混合物、エポキシ当量１７５ｇ／ｅｑ、三菱化学社製  ＹＬ−６１２１Ｈ）  …  ７５質量部
硬化剤（１，３，５−トリス（４−アミノフェニル）ベンゼン、活性水素当量５９ｇ／ｅｑ）  …  ２５質量部
硬化促進剤（２−エチル−４−メチルイミダゾール、四国化成社製  ２Ｅ４ＭＺ）  …  １質量部
メチルエチルケトン  …  ９４質量部
これらの材料をメディアレス分散機（浅田鉄工社製  デスパミル  ＭＤ−１０）に投入し、撹拌して樹脂混合液を作製した。次に、この樹脂混合液に酸化マグネシウム粉末（平均粒径１０μｍ、熱伝導率４５Ｗ／（ｍ・Ｋ））を投入し、よく撹拌分散させ、樹脂−フィラー溶液を作製した。このとき、酸化マグネシウム粉末は、樹脂−フィラー溶液からメチルエチルケトンを除いた固形分体積を１００体積％としたときに５８体積％（以下、充填率）となるように調整した。さらに、厚さ０．１ｍｍのガラス繊維織布を、この樹脂−フィラー溶液に含浸し、その後、１００℃にて加熱乾燥してメチルエチルケトンを除去し樹脂シートを得た。さらにこの樹脂シート６枚を重ねて加熱加圧（温度１７０℃、１ＭＰａにて２０分間）を行い、加えてさらに２回目の加熱加圧（温度２００℃、４ＭＰａにて１時間）を行い、厚さ０．６ｍｍの無機フィラー含有エポキシ樹脂硬化物を備える積層板を得た。
【００６２】
（実施例２）
エポキシ樹脂の種類、添加量と硬化剤の添加量を以下の通り変更した以外は実施例１と同じとして実験を行った。
エポキシ樹脂（ジアミノジフェニルメタン型エポキシ樹脂、エポキシ当量１１８ｇ／ｅｑ、新日鉄住金化学社製  ＹＨ−４３４）  …  ６７質量部
硬化剤（１，３，５−トリス（４−アミノフェニル）ベンゼン）  …  ３３質量部
【００６３】
（実施例３）
酸化マグネシウム粉末（平均粒径１０μｍ）の充填率が２９体積％、酸化マグネシウム粉末（平均粒径５０μｍ、熱伝導率４５Ｗ／（ｍ・Ｋ））の充填率が２９体積％になるように調整した以外は実施例１と同じとして実験を行った。
【００６４】
（実施例４）
酸化マグネシウム粉末（平均粒径５０μｍ）の充填率が５８体積％になるように調整した以外は実施例１と同じとして実験を行った。
【００６５】
（実施例５）
酸化マグネシウム粉末（平均粒径１０μｍ）の充填率が４８体積％になるように調整した以外は実施例１と同じとして実験を行った。
【００６６】
（実施例６）
硬化剤の種類、添加量を以下の通り変更し、酸化マグネシウム粉末（粒径１０μｍ）の充填率が４８体積％になるように調整した以外は実施例１と同じとして実験を行った。
硬化剤（１，３，５−トリス（４−ヒドロキシフェニル）ベンゼン、活性水素当量１１８ｇ／ｅｑ）  …  ５０質量部
【００６７】
（実施例７）
酸化マグネシウム粉末（平均粒径１０μｍ）の充填率が４５体積％になるように調整した以外は実施例１と同じとして実験を行った。
【００６８】
（実施例８）
酸化マグネシウム粉末（平均粒径１０μｍ）の充填率が６３体積％になるように調整した以外は実施例１と同じとして実験を行った。
【００６９】
（比較例１）
酸化マグネシウム粉末（平均粒径１０μｍ）の充填率が６５体積％になるように調整した以外は実施例１と同じとして実験を行った。
【００７０】
（比較例２）
酸化マグネシウム粉末（平均粒径１０μｍ）の充填率が４３体積％になるように調整した以外は実施例１と同じとして実験を行った。
【００７１】
（比較例３）
エポキシ樹脂の種類、添加量と硬化剤の種類、添加量を以下の通り変更した以外は実施例１と同じとして実験を行った。
エポキシ樹脂（三菱化学社製  ＹＬ−６１２１Ｈ）  …  １８質量部
エポキシ樹脂（臭素化ビスフェノールＡ型エポキシ樹脂、エポキシ当量６５０ｇ／ｅｑ、東都化成社製  ＹＤＢ−４０６Ｐ）  …  １６質量部
エポキシ樹脂（ビスフェノールＡ型エポキシ樹脂、エポキシ当量１８５ｇ／ｅｑ、ＤＩＣ社製  ８４０−Ｓ）  …  １８質量部
硬化剤（ビフェニルアラルキル樹脂、活性水素当量２１１ｇ／ｅｑ、エア・ウォーター製ＨＥ−２００Ｃ−９０）  …  ４８質量部
【００７２】
（比較例４）
エポキシ樹脂の種類、添加量と硬化剤の種類、添加量を以下の通り変更した以外は実施例１と同じとして実験を行った。
エポキシ樹脂（ＤＩＣ社製  ８４０−Ｓ）  …  ２１質量部
エポキシ樹脂（東都化成社製  ＹＤＢ−４０６Ｐ）  …  １０質量部
エポキシ樹脂（水素添加ビスフェノールＡエポキシ樹脂、エポキシ当量２３０ｇ／ｅｑ、新日鉄住金化学社製  ＳＴ−３０００）  …  ２１質量部
硬化剤（エア・ウォーター社製  ＨＥ−２００Ｃ−９０）  …  ４７質量部
【００７３】
（比較例５）
エポキシ樹脂の種類、添加量と硬化剤の種類、添加量を以下の通り変更した以外は実施例１と同じとして実験を行った。
エポキシ樹脂（東都化成社製  ＹＤＢ−４０６Ｐ）  …  ３７質量部
エポキシ樹脂（ＤＩＣ社製  ８４０−Ｓ）  …  ３７質量部
硬化剤（フェノール樹脂、活性水素当量１０４ｇ／ｅｑ、ＤＩＣ社製  ＴＤ−２０９３Ｙ）  …  ２７質量部
【００７４】
無機フィラー含有エポキシ樹脂硬化物の評価方法は、以下に示すように実施した。
【００７５】
（熱分解質量減少の評価）
無機フィラー含有エポキシ樹脂硬化物を得られた積層板から３ｍｍ角の形状になるようにサンプルを切り出して加工し、アルミパンへ入れ、ＴＧ／ＤＴＡ（セイコーインスツルメンツ社製）にて、昇温速度１０℃／ｍｉｎで室温から５００℃までこのサンプルを加熱し０．１分間隔でサンプル質量Ｗｔ［ｇ］およびサンプル温度Ｔｔ［℃］を計測する。測定開始後ｔ分後の熱分解質量減少率△Ｒｔ［質量％／℃］は、下記の式（１）により算出する。
△Ｒｔ＝（Ｗｔ＋０．１−Ｗｔ）／（Ｗ０・（Ｔｔ＋０．１−Ｔｔ））×１００  …（１）
Ｗ０：サンプルの初期質量［ｇ］
Ｗｔ：測定開始後ｔ分後のサンプル質量［ｇ］
Ｗｔ＋０．１：測定開始後ｔ＋０．１分後のサンプル質量［ｇ］
Ｔｔ：測定開始後ｔ分後のサンプル温度［℃］
Ｔｔ＋０．１：測定開始後ｔ＋０．１分後のサンプル温度［℃］
サンプル温度Ｔｔが３００〜５００℃の範囲で前述の熱分解質量減少率△Ｒｔ［質量％／℃］を算出し、その最小値（負で絶対値が最大）を最大熱分解質量減少率△Ｒｍａｘ［質量％／℃］とする。なお、本実施例においては、芯材として厚さ０．１ｍｍのガラス繊維織布を用いた。このような場合は、同じ条件下で測定したガラス繊維織布の質量分を差し引いて、無機フィラー含有エポキシ樹脂硬化物のみの熱分解質量減少率を算出する。
【００７６】
（耐トラッキング性の評価）
耐トラッキング性試験は、ＪＩＳ  Ｃ２１３４に規定される通り、先端が白金で幅５ｍｍ、厚さ２ｍｍ、先端角３０°の、のみ状の電極２本を４．０±０．１ｍｍの距離、電極荷重１±０．０５Ｎの条件で試験片表面に接触させる。電極間に試験電圧として、１００〜６００Ｖの正弦波電圧を印加するとともに、塩化アンモニウム０．１±０．００２質量％水溶液（抵抗率３．９５±０．０５Ω・ｍ）の電解液を２本の電極の間に３０±５秒間隔で５０滴滴下し、ｎ＝５の試験片すべてが破壊しない最大電圧（ＣＴＩ値）を求めた。これら２本の電極間に０．５Ａ以上の電流が２秒流れた場合は、トラッキング現象が生じたとみなし、不可と判断する。ここで、無機フィラー含有エポキシ樹脂硬化物のＣＴＩ値が４００Ｖ以上であれば十分な耐トラッキング性が得られたと判断した。
【００７７】
（熱伝導性の評価）
無機フィラー含有エポキシ樹脂硬化物の熱伝導率測定を、熱伝導性の評価として実施した。実施例１〜８及び比較例１〜５の無機フィラー含有エポキシ樹脂硬化物を含んだ積層板を直径１０ｍｍの円盤状に加工し、測定用サンプルをそれぞれ作製した。  得られた測定用サンプルを、熱伝導率測定装置（アルバック理工社製  ＴＣシリーズ）を用いて、熱拡散係数α［ｍ２／ｓ］の測定を行った。さらに、比熱Ｃｐ［Ｊ／（ｋｇ・Ｋ）］は、サファイアを標準サンプルとして示差熱分析（ＤＳＣ）にて測定を行った。密度ｒ（ｋｇ／ｍ３）は、アルキメデス法を用いて測定した。これらを下記の式（２）により、熱伝導率λ［Ｗ／（ｍ・Ｋ）］を算出した。
λ＝α×Ｃｐ×ｒ    …（２）
α：熱拡散率（ｍ２／ｓ）
Ｃｐ：比熱［Ｊ／（ｋｇ・Ｋ）］
ｒ：密度（ｋｇ／ｍ３）
ここで、無機フィラー含有エポキシ樹脂硬化物を含んだ積層板の熱伝導率λが２．０Ｗ／（ｍ・Ｋ）以上であれば十分な高熱伝導性が得られたと判断した。
【００７８】
表１には、実施例１〜８及び比較例１〜５に用いた硬化剤種、酸化マグネシウム粉末の充填率及び無機フィラー含有エポキシ樹脂硬化物としての物性を示す。
【００７９】
【表１】
2015232116.tif 000003
【００８０】
実施例１〜８の無機フィラー含有エポキシ樹脂硬化物は、熱分解質量減少の測定において、３００〜５００℃の温度範囲内での最大熱分解質量減少率△Ｒｍａｘが、−０．２０［質量％／℃］以上であることが確認できた。さらに、高熱伝導特性を有する酸化マグネシウム粉末を含有しているので、無機フィラー含有エポキシ樹脂硬化物として高放熱性が維持できたことから高い耐トラッキング特性（ＣＴＩ値  ４００Ｖ以上）を得ることができた。
【００８１】
また、  実施例１〜８の無機フィラー含有エポキシ樹脂硬化物は、無機フィラー含有エポキシ樹脂硬化物中の酸化マグネシウム粉末の充填率を４５〜６３体積％とすることで、高い耐トラッキング特性を有すると共に、放熱特性では熱伝導率２．０Ｗ／（ｍ・Ｋ）以上を示し、積層板としても特性が得られることを確認することができた。
【００８２】
比較例１では、無機フィラー含有エポキシ樹脂硬化物中に酸化マグネシウム粉末を６５体積％と高充填したことから、２．０Ｗ／（ｍ・Ｋ）を超える高い熱伝導率が得られ、エポキシ樹脂硬化物の３００〜５００℃の温度範囲内での最大熱分解質量減少率△Ｒｍａｘは−０．０７［質量％／℃］であったが、無機フィラー含有エポキシ樹脂硬化物中の樹脂が占める体積が減少し、酸化マグネシウム粉末を取り囲む樹脂被膜が薄くなり、酸化マグネシウム粉末の溶解が発生して無機フィラー含有エポキシ樹脂硬化物の表面での放熱性が低下し、耐トラッキング性のＣＴＩ値では４００Ｖを下回る結果となった。一方、比較例２では、無機フィラー含有エポキシ樹脂硬化物中の酸化マグネシウム粉末の充填率が４３体積％と低く、無機フィラー含有エポキシ樹脂硬化物の放熱性が十分でなく、耐トラッキング試験で高電圧の印加時にエポキシ樹脂硬化物の高熱化が生じ樹脂の炭化が加速してしまう結果となり、耐トラッキング性のＣＴＩ値では４００Ｖを下回る結果となった。
【００８３】
比較例３〜５では、硬化剤として１，３，５−トリス（４−アミノフェニル）ベンゼンまたは１，３，５−トリス（４−ヒドロキシフェニル）ベンゼンを含まず、エポキシ化合物と硬化剤との架橋密度を十分高めることができなかった。無機フィラー含有エポキシ樹脂硬化物の３００〜５００℃の温度範囲内での最大熱分解質量減少率△Ｒｍａｘは−０．２０［質量％／℃］を下回り、耐トラッキング試験で高電圧の印加時にエポキシ樹脂硬化物の分解が加速し、酸化マグネシウム粉末の溶解も発生してエポキシ硬化物の表面での放熱性が低下し、耐トラッキング性のＣＴＩ値では４００Ｖを下回る結果となった。
【産業上の利用可能性】
【００８４】
本発明に係わる無機フィラー含有エポキシ樹脂硬化物およびこれを用いた積層板は、熱伝導性や耐トラッキング性に優れるので、高熱伝導性と信頼性が要求される電子機器材料の分野において、電子部品搭載基板、放熱シート、絶縁材料等のモジュール及び電子部品として、広く且つ有効に利用可能である。
【符号の説明】
【００８５】
１        無機フィラー含有エポキシ樹脂組成物
２        芯材
１０      樹脂シート
２０      無機フィラー含有エポキシ樹脂硬化物
１００    積層板
【図１】
2015232116.tif 000004
【図２】
2015232116.tif 000005
【図３】
2015232116.tif 000006
【図４】
2015232116.tif 000007
【図５】
2015232116.tif 000008